(57)【要約】  液状有機化合物とチクソトロピー性付与成分とが分離し難く、均一な配合状態を長期間に渡って維持可能な血清または血漿分離用組成物を提供する。  液状有機化合物と、チクソトロピー性付与成分と、熱可塑性エラストマーとを含む、血清または血漿分離用組成物。【特許請求の範囲】
【請求項１】
液状有機化合物と、チクソトロピー性付与成分と、熱可塑性エラストマーとを含む、血清または血漿分離用組成物。
【請求項２】
前記液状有機化合物が、液状樹脂を含むことを特徴とする、請求項１に記載の血清または血漿分離用組成物。
【請求項３】
前記熱可塑性エラストマーが、スチレン系熱可塑性エラストマー、ウレタン系熱可塑性エラストマー、エステル系熱可塑性エラストマー、アミド系熱可塑性エラストマー、アクリル系熱可塑性エラストマー及びオレフィン系熱可塑性エラストマーからなる群から選択される少なくとも１種であることを特徴とする、請求項１又は２に記載の血清または血漿分離用組成物。
【請求項４】
前記熱可塑性エラストマーが、スチレン系熱可塑性エラストマーであることを特徴とする、請求項１〜３のいずれか１項に記載の血清または血漿分離用組成物。
【請求項５】
前記熱可塑性エラストマーの含有量が、０．５〜５０重量％である、請求項１〜４のいずれか１項に記載の血清または血漿分離用組成物。
【請求項６】
前記液状樹脂成分が、石油樹脂及びジシクロペンタジエン樹脂のうち少なくとも一方と、ベンゼンポリカルボン酸アルキルエステルとの混合物であることを特徴とする、請求項２〜５のいずれか一項に記載の血清または血漿分離用組成物。
【請求項７】
前記チクソトロピー性付与成分として、無機微粉末を含有することを特徴とする、請求項１〜６のいずれか一項に記載の血清または血漿分離用組成物。
【請求項８】
前記無機微粉末が、親水性シリカ及び疎水性シリカのうち少なくとも一方であることを特徴とする、請求項７に記載の血清または血漿分離用組成物。
【請求項９】
前記血清または血漿分離用組成物が、さらに有機ゲル化剤を含有することを特徴とする、請求項１〜８のいずれか一項に記載の血清または血漿分離用組成物。
【請求項１０】
請求項１〜９のいずれか一項に記載の血清または血漿分離用組成物を内部に収容してなることを特徴とする、血液検査用容器。
【請求項１１】
液状有機化合物とチクソトロピー性付与成分とを含む血清または血漿分離用組成物に、熱可塑性エラストマーをさらに含ませることを特徴とする、血清または血漿分離用組成物の安定化方法。
【発明の詳細な説明】
【技術分野】
【０００１】
本発明は、血液から血清または血漿を分離するのに用いられる、より詳細には、血液成分の比重差を利用することにより血液から血清または血漿を分離するための血清または血漿分離用組成物、該血清又は血漿分離用組成物を内部に収容してなる血液検査用容器、並びに上記血清または血漿分離用組成物の安定化方法に関する。
【背景技術】
【０００２】
臨床検査分野においては、血液成分の比重差を利用して遠心分離により血液から血清又は血漿を分離する方法が広く用いられている。そして、分離後に、再度、両者が混ざり合うことを防ぐために、従来、１．０３〜１．０８の比重に調整された、さまざまな血清または血漿分離用組成物が提案されている。【０００３】
上記血清または血漿分離用組成物としては、輸送、保管時の安定性の観点、また遠心分離後であっても安定して分離状態を維持できる観点から、チクソトロピー性を有する組成物が広く用いられている。チクソトロピー性を有する組成物を用いることで、遠心分離により、使用者の技術差によらず、簡便に血液分離を行うことが可能となる。【０００４】
下記の特許文献１には、液状有機化合物成分に、比重調整及びチクソトロピー性付与の目的で、無機粉末を該液状有機化合物中に分散させた血清または血漿分離用組成物が開示されている。また、特許文献１及び２には、チクソトロピー性増強剤として、ポリオキシエチレンポリオキシプロピレンブロック共重合体や、シリコーン系界面活性剤等の各種有機化合物が配合された血清または血漿分離用組成物が開示されている。
【先行技術文献】
【特許文献】
【０００５】
【特許文献１】特開平１０−１０１２２号公報
【特許文献２】特公昭５９−１１８６３号公報
【発明の概要】
【発明が解決しようとする課題】
【０００６】
特許文献１、２に開示されているチクソトロピー性付与剤やチクソトロピー性増強剤は、水素結合性のネットワークを液状有機化合物の中に形成させることで、チクソトロピー性を得ようとするものである。【０００７】
水素結合を利用したチクソトロピー性の付与は、入手が容易な物質で実現できるために広く用いられている。しかし、水素結合性のネットワーク形成に関与する物質は、該水素結合に基づく自身の強力な凝集力によって、経時的に凝集する。その結果、チクソトロピー性付与成分の局在化が発生し、相対的にチクソトロピー性付与成分が高濃度に存在する島状部分と、相対的にチクソトロピー性付与成分が希薄に存在する海状部分とに分離する、いわゆる相分離と呼ばれる状態になるおそれがある。【０００８】
そのため、特許文献１、２に開示されている血清または血漿分離用組成物は、液状有機化合物が相分離によって遊離し、採血管内表面に濡れ広がるおそれがあった。また、血清または血漿分離用組成物の成分のちぎれが発生し、油滴、あるいは油膜が発生する結果、測定結果や測定機器に影響を与えるおそれがあった。【０００９】
本発明の目的は、液状有機化合物とチクソトロピー性付与成分とが分離し難く、均一な配合状態を長期間に渡って維持可能な血清または血漿分離用組成物、該血清または血漿分離用組成物を収容してなる血液検査用容器、並びに血清または血漿分離用組成物の安定化方法を提供することにある。
【課題を解決するための手段】
【００１０】
本願発明者らは、鋭意検討した結果、液状有機化合物と、チクソトロピー性付与成分とを含有する組成物に、さらに熱可塑性エラストマーを配合することにより、これらの構成成分同士が分離し難く、均一な配合状態を長期間維持可能な血清または血漿分離用組成物が得られることを見出し、本発明を完成させるに至った。【００１１】
すなわち、本発明に係る血清または血漿分離用組成物は、液状有機化合物と、チクソトロピー性付与成分と、熱可塑性エラストマーとを含む。
本発明に係る血清または血漿分離用組成物のある特定の局面では、前記液状有機化合物が、液状樹脂を含むことを特徴とする。【００１２】
本発明に係る血清または血漿分離用組成物の別の特定の局面では、前記熱可塑性エラストマーが、スチレン系熱可塑性エラストマー、ウレタン系熱可塑性エラストマー、エステル系熱可塑性エラストマー、アミド系熱可塑性エラストマー、アクリル系熱可塑性エラストマー及びオレフィン系熱可塑性エラストマーからなる群から選択される少なくとも１種であることを特徴とする。【００１３】
本発明に係る血清または血漿分離用組成物の他の特定の局面では、前記熱可塑性エラストマーが、スチレン系熱可塑性エラストマーであることを特徴とする。【００１４】
本発明に係る血清または血漿分離用組成物のさらに他の特定の局面では、前記熱可塑性エラストマーの含有量が、０．５〜５０重量％である。【００１５】
本発明に係る血清または血漿分離用組成物のさらに他の特定の局面では、前記液状有機化合物が、石油樹脂及びジシクロペンタジエン樹脂のうち少なくとも一方と、ベンゼンポリカルボン酸アルキルエステルとの混合物であることを特徴とする。【００１６】
本発明に係る血清または血漿分離用組成物のさらに他の特定の局面では、前記チクソトロピー性付与成分として、無機微粉末を含有することを特徴とする。【００１７】
本発明に係る血清または血漿分離用組成物のさらに他の特定の局面では、前記無機微粉末が、親水性シリカ及び疎水性シリカのうち少なくとも一方であることを特徴とする。【００１８】
本発明に係る血清または血漿分離用組成物のさらに他の特定の局面では、前記血清または血漿分離用組成物が、さらに有機ゲル化剤を含有することを特徴とする。【００１９】
本発明に係る血液検査用容器は、上記本発明に従って構成される血清または血漿分離用組成物を内部に収容してなることを特徴とする。
本発明に係る血清または血漿分離用組成物の安定化方法は、液状有機化合物とチクソトロピー性付与成分とを含む血清または血漿分離用組成物に、熱可塑性エラストマーをさらに含ませることを特徴とする。
【発明の効果】
【００２０】
本発明により提供される血清または血漿分離用組成物では、上記液状有機化合物、上記チクソトロピー性付与成分に加えて、上記熱可塑性エラストマーが配合されているため、５０〜６０℃の高い温度に晒された場合でも、液状有機化合物とチクソトロピー性付与成分とが分離し難く、配合物としての均一性を長期にわたって維持することができる。【００２１】
また、本発明に係る血液検査用容器は、上記態様により提供される血清または血漿分離用組成物を収容しているので、血液検査用容器の保管や輸送中に、該血清または血漿分離用組成物の相分離による流れが発生し難い。【００２２】
よって、上記血液検査用容器内に収容された血液抗凝固剤、血液凝固促進剤または解糖阻止剤などの他の薬剤の汚染を防止することができる。加えて、遠心分離後に、血清または血漿分離用組成物からなる隔壁が崩れ難いので、一旦分離した血清や血漿と、血球成分とが再び混じり合うこともない。さらに血清または血漿分離用組成物から油滴や油膜が遊離し難く、検査装置を汚染することもない。従って、血清や血漿中の各成分を高精度に測定することが可能となる。
【発明を実施するための形態】
【００２３】
以下、本発明の詳細を説明する。
【００２４】
（血清または血漿分離用組成物）
本発明に係る血清または血漿分離用組成物は、液状有機化合物と、チクソトロピー性付与成分と、熱可塑性エラストマーとを含む。そのため、本発明の血清または血漿分離用組成物では、液状有機化合物とチクソトロピー性付与成分とが分離し難く、均一な配合状態を長期間に渡って維持することができる。
【００２５】
以下、本発明の血清または血漿分離用組成物を構成する各材料について説明する。
【００２６】
液状有機化合物；
本発明の血清又は血漿分離用組成物は、液状有機化合物を含有する。
【００２７】
本発明の血清または血漿分離用組成物における液状有機化合物とは、血液検体が凍結する温度域を考慮し、−１０℃以上で液状の状態をとる樹脂を含むものであって、隔壁形成性を発現するために必要な流動性を有し、また必要な比重を満たす限り、特に限定されるものではない。
【００２８】
本明細書において必要な流動性を有する状態とは、コーンプレート型ローターを装着したＢＲＯＯＫＦＩＥＬＤ型回転粘度計における２５℃の粘度（せん断速度＝１ｓｅｃ−１）が５００Ｐａ・ｓ以下であることを意味する。また、本明細書において比重を満たす状態とは、４℃の水の密度に対する２５℃の液状有機化合物の密度比において、０．９〜１．１であることを意味する。
【００２９】
このような液状有機化合物としては、液状樹脂が好ましい。本発明で使用できる液状樹脂としては、特に限定されず、例えば、シリコーン樹脂、α−オレフィン−フマル酸エステル共重合体系樹脂、アクリル系樹脂、ポリエステル系樹脂、セバシン酸と２，２−ジメチル−１，３−プロパンジオールと１，２−プロパンジオールとの共重合体系樹脂、ポリエーテルポリウレタン系樹脂、もしくはポリエーテルポリエステル系樹脂等の公知の液状樹脂が挙げられる。
【００３０】
また、液状有機化合物として、ポリ−α−ピネンポリマーと塩素化炭化水素との液状混合物、塩素化ポリブテンとエポキシ化動植物油等の液状混合物、三弗化塩化エチレンやベンゼンポリカルボン酸アルキルエステル誘導体等とポリオキシアルキレングリコール等との液状混合物、あるいは、石油類のスチームクラッキングにより得られる、Ｃ５留分（シクロペンタジエン、イソプレン、ピペリレン、２−メチルブテン−１，２−メチルブテン−２等を含む）の単独または共重合物、Ｃ９留分（スチレン、ビニルトルエン、α−メチルスチレン、インデン、クマロン等を含む）の単独または共重合物、上記Ｃ５留分とＣ９留分の共重合物等の未水添、部分水添、または完全水添物からなる石油樹脂あるいはジシクロペンタジエン樹脂等と、ベンゼンポリカルボン酸アルキルエステル誘導体等との液体／液体あるいは固体／液体の組合せからなる−１０℃以上で液状の混合物なども用いることができる。上記の液状有機化合物は、要求される性能に応じて単独で用いられてもよく、組み合わせて用いられてもよい。上記ベンゼンポリカルボン酸アルキルエステル誘導体としては、例えば、フタル酸エステル、トリメリット酸エステル又はピロメリット酸エステルなどが挙げられる。
【００３１】
本明細書における液状有機化合物において、固体／液体の液状混合物、または固体／液状樹脂等の液状混合物は、血清又は血漿分離用組成物の製造工程において、別々に混合されてもよい。
【００３２】
上記液状有機化合物は、後述する熱可塑性エラストマーが、スチレン系熱可塑性エラストマーである場合、石油樹脂及びジシクロペンタジエン樹脂のうち少なくとも一方と、ベンゼンポリカルボン酸アルキルエステルとの混合物であることが好ましい。その場合、液状有機化合物とチクソトロピー性付与成分とがより一層分離し難く、配合物としての均一性をより一層長期にわたって維持することができる。
【００３３】
チクソトロピー性付与成分；
本発明の血清又は血漿分離用組成物は、チクソトロピー性付与成分を含有する。
【００３４】
本発明に用いるチクソトロピー性付与成分は、液状有機化合物中に分散してチクソトロピー性を付与できる物質であれば特に限定されるものではない。無機チクソトロピー性付与成分の例としては、公知の気相法（乾式法とも言う）あるいは沈降法で製造される無機微粉末が挙げられる。例えば、シリカ、カオリナイト、またはスメクタイト等からなる粘土鉱物等の二酸化ケイ素系、又はケイ酸塩系の親水性または疎水性無機微粉末が挙げられる。
【００３５】
上記無機微粉末としては、好適には、アルカリ金属あるいはアルカリ土類金属元素等の含有量が少ないシリカ微粉末を用いることが望ましい。シリカ微粉末のうち、親水性のものとしては、アエロジル１３０、２００、３００等のアエロジルシリーズ（日本アエロジル社製）、レオロシールＱＳ１０、ＱＳ２０、ＱＳ３０等のレオロシールシリーズ（トクヤマ社製）、ＷＡＣＫＥＲ  ＨＤＫ  Ｓ１３、Ｎ２０，Ｔ３０等のＷＡＣＫＥＲ  ＨＤＫシリーズ（旭化成ワッカーシリコーン社製）等の気相法親水性シリカが挙げられる。
【００３６】
また、シリカ微粉末のうち、疎水性のものとしては、アエロジルＲ９７２、Ｒ９７４、Ｒ８０５、Ｒ８１２、ＯＸ５０等のアエロジルシリーズ（日本アエロジル社製）、レオロシールＭＴ１０、ＤＭ３０Ｓ、ＨＭ３０Ｓ、ＫＳ２０Ｓ、ＰＭ２０等のレオロシールシリーズ（トクヤマ社製）、ＷＡＣＫＥＲ  ＨＤＫ  Ｈ１５、Ｈ１８、Ｈ３０等のＷＡＣＫＥＲ  ＨＤＫシリーズ（旭化成ワッカーシリコーン社製）等の気相法疎水性シリカが、入手しやすく使いやすい。
【００３７】
親水性シリカと疎水性シリカは、それぞれ単独で用いられても、混合して用いられてもよい。また、上記無機微粉末はチクソトロピー性付与のみならず、比重調整剤としても用いられる。
【００３８】
また、本発明に用いられる有機チクソトロピー性付与成分としては、ジベンジリデンソルビトールおよびその誘導体や脂肪酸アミド等の有機ゲル化剤が挙げられる。
【００３９】
入手容易なジベンジリデンソルビトールおよびその誘導体としては、ゲルオールＭＤ、ゲルオールＤ等のゲルオールシリーズ（新日本理化社製）等が挙げられる。
【００４０】
有機チクソトロピー性付与成分の液状有機化合物への配合をより一層容易にするために、ジメチルスルホキシド、Ｎ，Ｎ−ジメチルホルムアミド、１−メチル−２−ピロリドン等の有機溶媒を補助溶媒として適宜用いてもよい。
【００４１】
これら無機又は有機チクソトロピー性付与成分は、単独で用いてもよく、また適宜組み合わせて用いてもよい。
【００４２】
その他に、チクソトロピー性増強剤として、ポリオキシエチレンポリオキシプロピレンブロック共重合体やシリコーン系界面活性剤などの極性基を有する各種有機化合物を、適宜、併用してもよい。
【００４３】
さらに、高温高湿下でのチクソトロピー性の経時的安定性を高めるために、微量の精製水を、適宜、併用してもよい。
【００４４】
熱可塑性エラストマー；
本発明の血清または血漿分離用組成物は、熱可塑性エラストマーを含有する。
【００４５】
本発明で用いる熱可塑性エラストマーとは、１分子中にハードセグメントを構成するモノマーと、ソフトセグメントを構成するモノマーとがブロック共重合されているものである。
【００４６】
なお、上記ハードセグメントとは、結晶性高分子であれば結晶セグメントのことをいい、非晶性高分子の場合は、ガラス転移点（Ｔｇ）が高く硬いセグメントのことをいうものとする。他方、上記ソフトセグメントとは、Ｔｇが低く柔軟性に富んだセグメントのことをいうものとする。
【００４７】
熱可塑性エラストマーにおいて、分子量、ブロック数等は特に限定されず、例えば、（ハード・ソフト・ハード）セグメントからなるトリブロック、（ハード・ソフト）セグメントからなるジブロック等のいずれでもよく、これらの混合物であってもよい。また、直鎖状構造、分岐構造を有するものであってもよく、これらの混合物であってもよい。さらに分子中に含まれる二重結合を種々の程度に水素添加したものであってもよい。
【００４８】
また、スチレン系、オレフィン系等の炭化水素系熱可塑性エラストマーにおいては、ヘテロ元素を含む極性基が少量導入されたものであってもよい。
【００４９】
熱可塑性エラストマーは化学的架橋点を持たないので、有機溶媒に溶解性があるとともに、高温では可塑性を示す。しかし、常温では、ハードセグメントが結晶化することで物理的架橋点となるため、エラストマーとしての性質を示す。本発明においては、スチレン系、ウレタン系、エステル系、アミド系、アクリル系、またはオレフィン系等の種々の公知の熱可塑性エラストマーが利用可能であるが、ソフトセグメントが液状有機化合物と相溶性に富み、ハードセグメントは液状有機化合物とは相溶性に乏しい組合せを選択することが、液状有機化合物を血清または血漿分離用組成物中に保持する上で望ましい。また、分子量は特に限定されないが、低すぎるとエラストマーとしての性質に乏しくなることがあり、高すぎると液状有機化合物への溶解が困難となる場合があるので、血清または血漿分離用組成物の製造時において、液状有機化合物により一層容易に添加でき、かつ該血清または血漿分離用組成物の使用時により一層良好な隔壁形成性能を付与するためには、重量平均分子量で、好ましくは１００００以上、５０００００以下であり、より好ましくは１００００以上、３０００００以下である。
【００５０】
上記ハードセグメントの構成要素としては、例えば、ポリスチレンや、ポリウレタン、ポリブチレンテレフタレート等のポリエステルまたはポリアミド等が挙げられる。
【００５１】
他方、ソフトセグメントの構成要素としては、例えば、ポリジエンまたは種々の程度に水素添加されたポリジエン、ポリエーテル、ポリエステルまたはポリカーボネート等が挙げられる。
【００５２】
例えば、スチレン系熱可塑性エラストマーにおいては、ポリスチレンセグメントがハードセグメントとして作用し、ポリジエン又は種々の程度に水素添加されたポリジエンがソフトセグメントとして作用する。
【００５３】
このようなスチレン系熱可塑性エラストマーとしては、例えば、スチレン−ブタジエン−スチレン共重合体（ＳＢＳ）、スチレン−イソプレン−スチレン共重合体（ＳＩＳ）、スチレン−エチレン−ブチレン−スチレン共重合体（ＳＥＢＳ）、スチレン−ブタジエン−ブチレン−スチレン共重合体（ＳＢＢＳ）、スチレン−エチレン−プロピレン−スチレン共重合体（ＳＥＰＳ）などのトリブロック共重合体やこれらの変性体、スチレン−ブタジエン共重合体（ＳＢ）、スチレン−イソプレン共重合体（ＳＩ）、スチレン−エチレン−ブチレン共重合体（ＳＥＢ）、スチレン−ブタジエン−ブチレン共重合体（ＳＢＢ）、スチレン−エチレン−プロピレン共重合体（ＳＥＰ）などのジブロック共重合体やこれらの変性体が挙げられる。
【００５４】
なお、上記スチレン系熱可塑性エラストマーとしては、タフテックＰ１５００、Ｐ１０８３、Ｐ５０５１（スチレン／ブタジエン／ブチレン／スチレン）、Ｈ１０４１、Ｈ１０５２、Ｈ１２２１（スチレン／エチレン／ブチレン／スチレン）、Ｍ１９１１、Ｍ１９１３（変性エラストマー）等（旭化成ケミカルズ社製）、ＴＲ２７８７Ｃ、ＴＲ２５００Ｐ（スチレン／ブタジエン／スチレン）、ＳＩＳ５００２Ｃ、ＳＩＳ５２２９Ｃ（スチレン／イソプレン／スチレン）、ダイナロン８６００Ｐ（スチレン／エチレン／ブチレン／スチレン）等（ＪＳＲ社製）が入手容易である。
【００５５】
ウレタン系熱可塑性エラストマーとしては、エラストラン１１８０Ａ、Ｓ８０Ａ、Ｃ８０Ａ、ＥＴ６８０、ＥＴ８８０（エーテル／イソシアネート、エステル／イソシアネート）等（ＢＡＳＦ社製）が入手容易である。
【００５６】
エステル系熱可塑性エラストマーとしては、ハイトレル３０４６、ＳＢ６５４（ブチレンテレフタレート／エーテル）等（東レ・デュポン社製）が入手容易である。
【００５７】
アミド系熱可塑性エラストマーとしては、ペバックス２５３３、３５３３（アミド／エーテル）等（アルケマ社製）が入手容易である。
【００５８】
アクリル系熱可塑性エラストマーとしては、クラリティＬＡ１１１４、ＬＡ２１４０ｅ、またはＬＡ２２５０（メタクリル酸メチル／アクリル酸ブチル）等（クラレ社製）が入手容易である。
【００５９】
オレフィン系熱可塑性エラストマーとしては、ダイナロン６１００Ｐ、６２００Ｐ（結晶性オレフィン／エチレン・ブチレン）等（ＪＳＲ社製）が入手容易である。
【００６０】
なかでも、スチレン系熱可塑性エラストマーは最も柔軟性に富むので、液状樹脂成分との相溶性に優れ、血清または血漿分離用組成物としての流動性を保持しやすいので好適である。
【００６１】
熱可塑性エラストマーと隔壁形成性の液状有機化合物とを配合するには、加熱溶解すればよいが、必要に応じて、トルエン、Ｎ，Ｎ−ジメチルホルムアミド、１−メチル−２−ピロリドン等の有機溶媒を補助溶媒として使用すればよい。
【００６２】
熱可塑性エラストマーの配合割合は、０．５〜５０重量％であることが好ましく、１〜２０重量％であることがより好ましく、１〜１０重量％であることがさらに好ましい。
【００６３】
配合濃度が低すぎると、血清または血漿分離用組成物としての配合均一性の維持効果に乏しく、濃度が高すぎると、液状有機化合物への溶解が困難になる上に、組成物の粘物性が高くなりすぎ、隔壁形成のために大きな遠心力を必要とするので好ましくない。
【００６４】
本発明の血清または血漿分離用組成物は、上記のように、液状有機化合物と、チクソトロピー性付与成分と、熱可塑性エラストマーとを含む。そのため、液状有機化合物とチクソトロピー性付与成分とが分離し難く、均一な配合状態を長期間に渡って維持することができる。
【００６５】
均一な配合状態を長期間にわたって維持できる理由については、詳細は不明であるが、液状有機化合物中に熱可塑性エラストマーによる非水素結合性のネットワークが形成され、水素結合性ネットワークから液状有機化合物が漏れ出るのを抑止するためと考えられる。
【００６６】
（製造方法）
本発明により提供される血清または血漿分離用組成物の製造方法は特に限定されない。例えば、上記液状有機化合物と上記熱可塑性エラストマーとを加熱溶解させた後、チクソトロピー性付与成分としての無機粉末を配合し、混合すればよい。混合方法は、特に限定されることはなく、プラネタリーミキサー、ロールミル、ホモジナイザー等の公知の混練方法を用いればよい。
【００６７】
（血液検査用容器）
本発明の血液検査用容器は、血清または血漿分離用組成物を内部に収容してなる。この血液検査用容器の形状は、特に制限されることはなく、公知の、一端に開口部を有する有底管状容器を用いればよい。
【００６８】
血液検査用容器の材質についても、特に制限されることはなく、公知の、ガラスや、あるいはポリエチレン、ポリプロピレン、ポリスチレン、ポリアクリレート、ポリメタクリレート、ポリエチレンテレフタレート等の熱可塑性樹脂等を用いればよい。
【００６９】
本発明に係る血清または血漿分離用組成物を用いて血清または血漿を血液から分離するに際しては、例えば上記血液検査用容器の底部あるいは側壁に、血清または血漿分離用組成物を収容し、しかる後、検体としての血液を容器内に採取する。
【００７０】
そして、遠心分離装置により遠心分離を行うと、血液中の細胞成分が下方に沈降し、上澄みとして血清または血漿が得られる。血清または血漿分離用組成物は、これらの中間層に位置して、両者を隔離する隔壁を形成する。
【００７１】
該血液検査用容器は、血液採取の方式に応じて内部が減圧されていてもよい。また、ＪＩＳやＩＳＯ等の既存の規格の要求に応じてで、内部が滅菌されていてもよい。
【００７２】
なお、本発明の血液検査用容器は、検査目的に応じて公知の薬剤を内部に収容することができる。また、該薬剤は予め内壁に塗布される、あるいは顆粒状にして容器内部に収容される等、公知の形態をとることができる。
【００７３】
具体的には、血漿分離を必要とする場合、ヘパリンやエチレンジアミン四酢酸（ＥＤＴＡ）等の抗凝固剤を血液検査用容器内部に収容すればよい。また、血清分離を必要とする場合は、血液凝固時間を短縮するために、シリカ、珪藻土、カオリナイト、またはスメクタイト等からなる二酸化ケイ素、ケイ酸塩等の微粉末、あるいはトロンビン、蛇毒等の酵素を血液検査用容器に収容してもよい。
【００７４】
以下、本発明の具体的な実施例及び比較例を挙げることにより、本発明を明らかにする。なお、本発明は以下の実施例に限定されるものではない。
【００７５】
［実施例１〜８及び比較例１］
実施例及び比較例において用いた物質は以下の通りである。
【００７６】
（液状有機化合物として使用した物質）
【００７７】
【表１】
2016199851.tif 000002
【００７８】
（チクソトロピー性付与成分として使用した物質）
【００７９】
【表２】
2016199851.tif 000003
【００８０】
（熱可塑性エラストマーとして使用した物質）
【００８１】
【表３】
2016199851.tif 000004
【００８２】
（実施例１）
ベンゼンポリカルボン酸アルキルエステル誘導体としてトリメリット酸エステル（ＤＩＣ社製、商品名：モノサイザーＷ７００）とスチレン系熱可塑性エラストマー（旭化成ケミカルズ社製、商品名：タフテックＰ１５００）とを１６０℃で加熱溶解し、次いで、石油樹脂（イーストマンケミカル社製、商品名：リガライトＳ５０９０）、ジシクロペンタジエン樹脂（コロン社製、商品名：スコレッツＳＵ５００，ＳＵ９０）を加えて、約１６０℃で加熱溶解して液状有機化合物を調製し、有機ゲル化剤としてのジベンジリデンソルビトール（新日本理化社製、商品名：ゲルオールＤ）の１−メチル−２−ピロリドン（ＮＭＰ，和光純薬工業社製）溶液を加えて、３５℃まで冷却した。次に、プラネタリ―ミキサーで上記液状有機化合物を撹拌しつつ、無機微粉末として、親水性微粉末シリカ（日本アエロジル社製、商品名：アエロジル２００ＣＦ）及び疎水性微粉末シリカ（日本アエロジル社製、商品名：アエロジルＲ９７４）を、上記液状有機化合物中に分散させ、続いて精製水を添加した。このようにして、実施例１の血清または血漿分離用組成物を得た。なお、各成分の配合割合は、下記の表４に示すとおりである。
【００８３】
（実施例２〜８及び比較例１）
各成分の配合割合を表４に示したように変更したことを除いては、実施例１と同様にして、血清または血漿分離用組成物を得た。
【００８４】
【表４】
2016199851.tif 000005
【００８５】
（血清または血漿分離用組成物を収容した血液検査用容器の作製）
１０ｍＬ容量のポリエチレンテレフタレート製試験管（直径１６ｍｍ×長さ１００ｍｍ）２０本に、上記血清または血漿分離用組成物を約１．２ｇずつ収容し、実施例１〜８及び比較例１について、それぞれ２０本の血液検査用容器を作製した。
【００８６】
（評価方法）
１）＜比重及び粘度の評価＞
各血清または血漿分離用組成物の２５℃における比重を浮沈法により測定した。
【００８７】
また、約０．５ｇの血清または血漿分離用組成物をできるだけ捏ね回さないように回収し、コーンプレート型ローターを装着したＢＲＯＯＫＦＩＥＬＤ回転粘度計で、２５℃における粘度（せん断速度＝１ｓｅｃ−１）を測定した。
【００８８】
２）＜相分離耐性の評価＞
上記で作製した２０本の１０ｍＬ容量の血液検査用容器をそれぞれ２グループに分け、ひとつのグループは、斜め下向きの状態で約５５℃で１日静置し、残りのグループは、斜め下向きの状態で約５５℃で５日間静置した。これらの加熱静置品について、血清または血漿分離用組成物の最初の液面位置から液状成分の滲み出しの有無を観察し、滲み出しのあったものについては滲み出しの長さを測定し、平均値を求めて相分離耐性を評価した。
【００８９】
また、実施例１〜８及び比較例１については、正立状態での長期保存時を想定した試験も行った。
【００９０】
作製した２０本の１０ｍＬ容量の血液検査用容器を５５℃で正立状態で５日静置した後、それぞれ２グループに分け、ひとつのグループは、斜め下向きの状態で３５℃で１日静置し、残りのグループは、斜め下向きの状態で約３５℃で５日間静置した。これらの加熱静置品について、血清または血漿分離用組成物の最初の液面位置から液状成分の滲み出しの有無を観察し、滲み出しのあったものについては滲み出しの長さを測定し、平均値を求めて相分離耐性を評価した。
【００９１】
（評価結果）
実施例１〜８及び比較例１の評価結果を表５にまとめた。
【００９２】
【表５】
2016199851.tif 000006
【００９３】
実施例１〜８では、長期保存時における液状成分の滲み出しが比較例１に比べて明らかに少なく、相分離現象が抑制されたことが分かる。
【００９４】
［実施例９〜２１及び比較例２］
実施例１〜８で用いられたものとは異なる種類の熱可塑性エラストマーにおいても、発明の効果を確認すべく実施例９〜２１を検討した。
実施例９〜２１において使用した熱可塑性エラストマーを表６に示す。また、血清または血漿分離用組成物の各成分の配合割合を表７に示す。
【００９５】
【表６】
2016199851.tif 000007
【００９６】
【表７】
2016199851.tif 000008
【００９７】
（実施例９〜１３及び比較例２）
異なる種類の熱可塑性エラストマーを用いたこと、各成分の配合割合を表７に示したように変更したことを除いては、実施例１と同様にして、血清または血漿分離用組成物を得た。
【００９８】
（実施例１４〜２１）
異なる種類の熱可塑性エラストマーを用いたこと、補助溶媒の１−メチル−２−ピロリドン（ＮＭＰ）を用いなかったこと、各成分の配合割合を表７に示したように変更したことを除いては、実施例１と同様にして、血清または血漿分離用組成物を得た。
【００９９】
（血清または血漿分離用組成物を収容した血液検査用容器の作製）
実施例９〜２１及び比較例２について、実施例１と同様の方法で、それぞれ２０本の血液検査用容器を作製した。
【０１００】
（評価方法）
１）＜比重及び粘度の評価＞
実施例９〜２１及び比較例２について、実施例１と同様に行った。
２）＜相分離耐性の評価＞
【０１０１】
実施例９〜２１及び比較例２について、作製した２０本の１０ｍＬ容量の血液検査用容器を約５５℃で正立状態で５日静置した後、それぞれ２グループに分け、ひとつのグループは、斜め下向きの状態で約３５℃で１日静置し、残りのグループは、斜め下向きの状態で約３５℃で５日間静置した。これらの加熱静置品について、血清または血漿分離用組成物の最初の液面位置から液状成分の滲み出しの有無を観察し、滲み出しのあったものについては滲み出しの長さを測定し、平均値を求めて相分離耐性を評価した。
【０１０２】
（評価結果）
実施例９〜２１及び比較例２の評価結果を表８にまとめた。
【０１０３】
【表８】
2016199851.tif 000009
【０１０４】
実施例９〜２１では、長期保存時における液状成分の滲み出しが比較例２に比べて明らかに少なく、相分離現象が抑制されたことが分かる。
【０１０５】
以上のことから、実施例１〜２１の熱可塑性エラストマーを配合した血清または血漿分離用組成物では、無機微粉末や有機ゲル化剤等の水素結合性のネットワークがもたらす凝集分離力に抗して、長期に渡って、成分同士の配合状態の均一性を維持できることが分かった。
【国際調査報告】
2016199851.tif 000010
2016199851.tif 000011
2016199851.tif 000012
2016199851.tif 000013